(57)【要約】      （修正有）【課題】埋め込み可能な材料および物品であって、正常使用中、原繊維の全長に対して実質的に平行な方向での物品に対する力の適用により、前記平均原繊維長が有意に増大し、そして、有意に増大した平均原繊維長が力の解除後も維持される材料および物品を提供する。【解決手段】湾曲した原繊維の原繊維性微細構造を有する多孔質材料で作られ、且つ、破砕性コーティングが提供される材料であって、それによって、原繊維の配向の方向に対して実質的に平行な方向で物品に対して力が適用されることによって物品の物理的寸法が変化し得る。湾曲した原繊維の配向に対して実質的に平行な方向でのそのような物品への張力の適用は、破砕性材料の破壊と湾曲した原繊維の直線化をもたらす。材料としては多孔質延伸ポリテトラフルオロエチレンおよびフッ素化エチレンプロピレンである。埋め込み可能な物品としては、血管グラフトやステントグラフトである。【選択図】図１２
2018110870.tif 000002
【特許請求の範囲】
【請求項１】
原繊維の微細構造を有する第一の材料を含む埋め込み可能な物品であって、前記原繊維の大部分が実質的に湾曲した形状にあり、且つ、前記湾曲した原繊維の大部分が、前記第一の材料と異なる破砕性材料によって実質的に湾曲した形状において拘束されている、埋め込み可能な物品であって、
ここで、前記物品は、該物品の通常の使用中、破砕性材料の破壊及び湾曲した原繊維の直線化を引き起こす方向に加えられた張力によって少なくとも１つの寸法において伸展するように構成されている埋め込み可能な物品。
【請求項２】
前記第一の材料が多孔質延伸ポリテトラフルオロエチレンである、請求項１に記載の埋め込み可能な物品。
【請求項３】
前記破砕性材料がフッ素化エチレンプロピレンである、請求項１に記載の埋め込み可能な物品。
【請求項４】
前記第一の材料が多孔質延伸ポリテトラフルオロエチレンである、請求項３に記載の埋め込み可能な物品。
【請求項５】
前記物品が、長さ、幅及び厚みを有し、且つ、前記寸法が長さ寸法である、請求項１に記載の埋め込み可能な物品。
【請求項６】
前記物品が管状物品であり、且つ、前記寸法が前記管状物品の直径である、請求項１に記載の埋め込み可能な物品。
【請求項７】
前記管状物品が血管グラフトである、請求項６に記載の埋め込み可能な物品。
【請求項８】
前記管状物品がステントグラフトである、請求項６に記載の埋め込み可能な物品。
【請求項９】
前記管状物品が直径で最大約５０％伸展し得る、請求項６に記載の埋め込み可能な物品。
【請求項１０】
前記物品が管状物品であり、且つ、前記寸法が前記管状物品の長さである、請求項１に記載の埋め込み可能な物品。
【請求項１１】
前記管状物品が血管グラフトである、請求項１０に記載の埋め込み可能な物品。
【請求項１２】
前記管状物品が長さで最大約５０％伸展性である、請求項１１に記載の埋め込み可能な物品。
【請求項１３】
前記物品がシートの形態である、請求項１に記載の埋め込み可能な物品。
【請求項１４】
前記物品が少なくとも２つの方向に伸展するように構成されている、請求項１に記載の埋め込み可能な物品。
【請求項１５】
前記物品が管状血管グラフトであり、且つ、前記少なくとも２つの方向が長さ方向と直径方向である、請求項１４に記載の埋め込み可能な物品。
【請求項１６】
原繊維の多重性を含めた微細構造を有し、且つ、平均原繊維長を有する第一の材料を含む埋め込み可能な材料であって、ここで、前記原繊維の少なくとも一部は、該第一の材料と異なる材料である第二の材料によって長さが拘束されており、そして、ここで、該物品の正常使用中、原繊維の全長に対して実質的に平行な方向での物品に対する力の適用により、前記平均原繊維長が有意に増大し、そして、有意に増大した平均原繊維長が力の解除後も維持される埋め込み可能な材料。
【請求項１７】
前記第一の材料が多孔質延伸ポリテトラフルオロエチレンである、請求項１６に記載の埋め込み可能な材料。
【請求項１８】
前記第二の材料がフッ素化エチレンプロピレンである、請求項１６に記載の埋め込み可能な材料。
【請求項１９】
前記第一の材料が多孔質延伸ポリテトラフルオロエチレンである、請求項１８に記載の埋め込み可能な材料。
【請求項２０】
前記材料が、長さ、幅及び厚みを有し、且つ、前記平均原繊維長が、該材料の全長に対して実質的に平行な方向に増大する、請求項１６に記載の埋め込み可能な材料。
【請求項２１】
前記材料が管状材料であり、且つ、平均原繊維長が前記管状材料の直径に対して実質的に平行な方向に増大する、請求項１６に記載の埋め込み可能な材料。
【請求項２２】
前記管状材料が血管グラフトである、請求項２１に記載の埋め込み可能な材料。
【請求項２３】
前記管状材料がステントグラフトである、請求項２１に記載の埋め込み可能な材料。
【請求項２４】
前記管状材料が直径で最大約５０％伸展し得る、請求項２１に記載の埋め込み可能な材料。
【請求項２５】
前記材料が管状材料であり、且つ、平均原繊維長が前記管状材料の直径に対して実質的に平行な方向に増大する、請求項１６に記載の埋め込み可能な材料。
【請求項２６】
前記管状材料が血管グラフトである、請求項２５に記載の埋め込み可能な材料。
【請求項２７】
前記管状材料が長さで最大約５０％伸展性である、請求項２６に記載の埋め込み可能な材料。
【請求項２８】
前記材料がシートの形態である、請求項１６に記載の埋め込み可能な材料。
【請求項２９】
前記材料が少なくとも２つの方向に伸展するように構成されている、請求項１６に記載の埋め込み可能な材料。
【請求項３０】
前記材料が管状血管グラフトであり、且つ、前記の少なくとも２つの方向が長さ方向と直径方向である、請求項２９に記載の埋め込み可能な材料。
【請求項３１】
伸展性の埋め込み可能な物品を製造する方法であって：
実質的に円周方向に配向する原繊維を有し、且つ、原繊維を含んでいる表面に供されるコーティングを有する伸展性の埋め込み可能な物品を提供する工程；
該伸展性の埋め込み可能な物品の直径を縮小して、原繊維の折れ曲がりを引き起こす工程；そして
縮小された直径の伸展性の埋め込み可能な物品を加熱する工程であって、前記コーティングが原繊維を湾曲した形状に拘束する工程、
を含む方法。
【請求項３２】
前記物品がステントグラフトである、請求項３１に記載の方法。
【請求項３３】
前記物品が血管グラフトである、請求項３１に記載の方法。
【請求項３４】
原繊維によって相互に連結されたノードの微細構造を含み、前記ノードが配向の第一の方向を有し、且つ、前記原繊維が配向の第一の方向と異なる配向の第二の方向を有する埋め込み可能な材料であって、ここで、前記ノードの少なくとも４０％が、拡大下において、実質的に湾曲しているように見える埋め込み可能な材料。
【請求項３５】
前記ノードの少なくとも５０％が、拡大下において、実質的に湾曲しているように見える、請求項３４に記載の埋め込み可能な材料。
【請求項３６】
前記ノードの少なくとも６０％が、拡大下において、実質的に湾曲しているように見える、請求項３４に記載の埋め込み可能な材料。
【請求項３７】
前記ノードの少なくとも８０％が、拡大下において、実質的に湾曲しているように見える、請求項３４に記載の埋め込み可能な材料。
【請求項３８】
前記材料が、第一の方向に対して実質的に平行な方向で材料に加えられる張力の適用によって第一の方向において不変的に伸展性である、請求項３４に記載の埋め込み可能な材料。
【請求項３９】
前記材料が管状である、請求項３４に記載の埋め込み可能な材料。
【請求項４０】
前記材料がシートである、請求項３４に記載の埋め込み可能な材料。
【請求項４１】
前記材料が第一の方向で計測される材料の長さを少なくとも約２０％を超える伸展性である、請求項３４に記載の埋め込み可能な材料。
【請求項４２】
前記材料が第一の方向で計測される材料の長さを少なくとも約３０％を超える伸展性である、請求項３４に記載の埋め込み可能な材料。
【請求項４３】
前記材料が第一の方向で計測される材料の長さを少なくとも約４０％を超える伸展性である、請求項３４に記載の埋め込み可能な材料。
【請求項４４】
原繊維によって相互に連結されたノードの微細構造を含む埋め込み可能な材料を製造する方法であって、前記ノードは配向の第一の方向を有し、且つ、前記原繊維は配向の第一の方向と異なる配向の第二の方向を有し、ここで、前記ノードの少なくとも４０％が、拡大下において、実質的に湾曲しているように見え、前記方法は第一の方向で材料に圧縮を加えることを含む、方法。
【請求項４５】
湾曲したノードを有するチューブを製造する方法であって：
円周方向に主に配向するノードを有するフィルムからチューブを提供する工程；
チューブの直径を縮小し、これによってノードを湾曲させる工程；及び
直径が縮小したチューブを加熱する工程、
を含む方法。
【発明の詳細な説明】
【技術分野】
【０００１】
本発明は、通常使用の間、張力を加えることによって、少なくとも１つの寸法に不変的に伸展可能である原繊維から成る多孔質材料に関する。
【背景技術】
【０００２】
様々な埋め込み可能な医療機器を含めた様々な市販の物品が、原繊維性微細構造を有する多孔質材料から製造されている。これらの材料の例としては、多孔質延伸ポリテトラフルオロエチレン（ｅＰＴＦＥ）、並びに延伸ポリエチレン及びポリプロピレンを挙げることができる。これらの原繊維から成る多孔質材料から作られた物品としては、織物、バッテリー膜、様々なフィルタ、電気絶縁体、そして、血管グラフト、組織修復パッチ、縫合及びステントグラフトを含めた様々な医療機器が挙げられる。これらのような物品を製造するのに使用される多孔質材料は、例えば、シート、薄いフィルム及びチューブの形態をとり得る。これらの物品のうちのいくつかの物理的公称寸法は、特に原繊維の主な方向に対して実質的に平行な方向で、これらの材料に圧縮力を加えることによって変化（減少）し得ることが知られている。その材料が加えられた圧縮力により利用可能な隙間に動かされるので、これらの材料に加えられた圧縮力は多孔度の減少（すなわち、かさ密度の上昇；隙間体積の減少）をもたらす。全体的な原繊維の方向性のある配向に対して実質的に平行方向でこれらの原繊維性材料に加えられた圧縮力は、以前の実質的に真っ直ぐな原繊維の折れ曲がりをもたらす。そして、圧縮された材料は、原繊維の湾曲した形態が不変となるのに好適な時間及び温度で加熱されてもよい。これらの形成された湾曲した原繊維を有するように加工された原繊維性材料は、原繊維の方向性のある配向に対して一般的に平行方向に張力を加えることによって、通常伸展可能である。張力の解放によって、通常、これらの材料は伸展した長さの大部分又はすべてを元に戻す。原繊維から成る材料において湾曲した原繊維を形成するための圧縮の使用は、House及びMyersに対する米国特許第５，３０８，６６４号で教示されている。
【０００３】
さまざまな目的で様々な材料のコーティングが原繊維から成るポリマー基板に適用されることもまた知られている。そのような基板への熱可塑性コーティングは、物品の別の部品を一緒に接着するための接着剤として使用されることがある。例えばｅＰＴＦＥに貼り付けられるフッ素化エチレンプロピレン（ＦＥＰ）の熱可塑性コーティングは、Myersらに対する米国特許第５，７３５，８９２号によって教示されている。
【０００４】
しかしながら、いくつかの適用に関して、伸展張力の解放後に部分的に又は完全に伸展された寸法において維持されることは、製品にとって有利であり得る。湾曲した原繊維の微細構造を有する多孔質基板材料に適用される破砕性コーティングは、正常使用の間、張力の適用によって少なくとも１つの寸法が不変的に増加され得る物品を作製するのに使用され得る。
【発明の概要】
【課題を解決するための手段】
【０００５】
湾曲した原繊維を有する原繊維から成る多孔質材料に適用されるコーティングは、そのような材料から作られた物品のサイズの大きさが伸展力の適用によって不変的に増大されることを可能にする。１つの好適な前駆多孔質基板材料は、House及びMyersに対する米国特許第５，３０８，６６４号によって教示されているように、全体としての原繊維の方向性のある配向に対して実質的に平行な方向に圧縮されたｅＰＴＦＥである（前記特許の全体を参照により本明細書中に援用する）。前記コーティングは、その物品の正常使用の中の張力の意図的な適用下で破砕性材料を提供するために固まる任意の材料であってもよい（例えば、溶液型コーティング）。前記コーティングは原繊維の折れ曲がり前に適用されても又はその後に適用されてもよい。特にｅＰＴＦＥ基板を有する使用のために、前記コーティングは、例えば、熱可塑性重合物質であってもよく、より特にＦＥＰなどの熱可塑性フッ素重合体であってもよい。
【０００６】
コーティング材は、原繊維から成る多孔質基板材料の一面に付されても若しくは両面に付されてもよく、又はその代わりに、基板の隙間に含浸されてもよい。ある程度の含浸は、基板表面に付されるコーティングでも起こり得る。熱可塑性プラスチック材料以外のコーティング材としては、例えば、様々なポリイミドが挙げられる。コーティング材の量とコーティング厚は、製造されている物品の要件に基づいて決定される必要がある。
【０００７】
本明細書中に教示されているように作られた物品は、シート、ロッド、チューブの形態であっても、又は少なくとも１つの方向で伸展可能なように作られることから恩恵を受け得るその他の形態でもあってもよい。シート物品を作る一つのやり方は、長いチューブを選び、そして、その壁厚を貫いて縦にそれを切ることである。
【０００８】
基板材料の原繊維は、一般に、米国特許第５，３０８，６６４号によって教示されているように曲げられる必要がある。湾曲した原繊維の存在が、原繊維の配向の方向での伸展性を基板材料に提供する；すなわち、材料の長さは、湾曲した原繊維が実質的に真っ直ぐな形状に引き伸ばされるまで徐々に伸展されてもよい。本明細書中に記載したような原繊維から成る多孔質基板が（それらの湾曲した形態で原繊維を拘束する）好適な破砕性コーティングを伴って提供されるとき、それは、コーティング材を破壊し、その結果、材料の少なくとも１つの寸法が湾曲した原繊維の直線化によって伸展されることを可能にするのに十分な伸展力の適用によって、全体的な原繊維の配向の方向で伸展され得る。
【０００９】
ｅＰＴＦＥなどの基板材料は、ｅＰＴＦＥフィルムなどの薄フィルムの覆い被せ又は巻き付けで提供されてもよい。前記フィルムは、そのフィルム中の原繊維の配向の主な方向が基板の原繊維配向の主な方向と異なった方向に配向されるように、基板層に加えられ得る；同様に、これらの２つの層の原繊維の配向は同じ方向であってもよい。フィルムと基板のそのようなラミネートは、基板層か膜層のいずれか、又はその両方の層に湾曲した原繊維が提供されてもよい。ラミネートが（フィルムと）異なった基板層なしに（所望したように配向された個々の層を有する）多層のフィルムを含んでいてもよいこともまた明らかである。フィルムと基板のラミネートの使用はｅＰＴＦＥ材料で知られている。本明細書中に記載したような物品の製造のために特に有用なｅＰＴＦＥフィルムは、Bacinoに対する米国特許第５，４７６，５８９号によって教示されている（前記特許の全体を参照により本明細書中に援用する）。
【００１０】
本明細書中に記載したコート材料は、開業医がそのようなデバイスの長さ、直径又は長さと直径の両方が不変的に増大できることが望まれ得るときに、特に血管グラフトやステントグラフトなどの埋め込み可能な医療機器に有用であることが予想される。長さの伸展のために、伸展力は、手で加えられ得る長軸方向に配向した張力である。直径の増大のために、通常、伸展力はデバイスの穴の中でのカテーテルバルーンの膨張によって適用されるだろう。バルーンは管状デバイスの壁厚と反対の方向に外へ向かう力を発揮するが、その外へ向かう力は、円周方向に配向する張力に変換されて、円周方向に配向する湾曲した原繊維の直線化、そして、破砕性コーティング材の破壊を引き起こす。
【００１１】
本明細書中に記載したように作製されたグラフトは、血管処置区間に合うようにデバイス直径のカスタマイズすることを可能にできる。テーパーになっている血管をより容易に処置することができる。小さな血管内に過度に大きな直径のグラフトを当てはめることに起因したグラフト材料を膨らますことのリスクは低減されるか又は排除され、これにより実質的にしわのない管腔を提供する。本明細書中に教示したように作製された所定のデバイスがより従来型の技術で作製されたデバイスより幅広い範囲の血管サイズを処理するのに使用できるので、患者集団を処理するのに必要なデバイスサイズの数は削減できる。そのようなデバイスの様々な適用としては、末梢適用及び動脈瘤修復のためのステントグラフト、透析のための血管グラフトの一端若しくは両端に提供されるステントグラフト、小児シャント及び肝臓のグラフトが挙げられる。血管によって拘束される自己拡張型ステントに比べて、自己拡張型ステントを拘束するための本明細書中に記載した破砕性コーティングの使用によって、血管壁に対する自己拡張型ステントグラフトの半径方向の力は最小化されることもまた注目に値する。
【００１２】
これらのグラフト製品のいずれかで、当該技術分野で知られている治療薬（例えば、抗血液凝固剤）を提供してもよい。いくつかの適用において、治療薬は破砕性コーティングと共に組み込まれてもよい。他の適用は、原繊維から成る基板のコートされていない表面、例えば直接的にｅＰＴＦＥ表面に対して治療薬の適用を伴ってもよい。
【００１３】
かかるデバイスの作製方法は（さらに記載するように）、薄い原繊維から成るフィルムを巻き付けた管状の原繊維から成る基板（例えば、チューブの縦軸に対して実質的に平行な方向に配向する原繊維を有する長軸方向に押出成形され且つ延伸されたｅＰＴＦＥチューブ）の使用を伴う。巻き付けは、最初にマンドレル上に基板チューブを一時的に配置することで最も容易に達成される。前記巻き付けは、好ましくは、テープの長さに対して平行であるフィルムの原繊維性微細構造の配向の主な方向を有する、テープ状に裁断されたフィルムを使用した螺旋状の巻き付けである。前記テープは、巻き付けステップ前に破砕性材料のコーティングが施される。この破砕性材料はまた、巻き付けられたテープを基板チューブに付着させる接着剤としても役立ち、その場合、該巻き付けは、テープのコート側が基板に面するようにおこなわれる。前記コーティングが熱可塑性プラスチック材料であれば、（まだ一時的なマンドレル上にある）巻き付けられた基板チューブはコーティングがテープと基板との間の接着を確実にする程度の溶解を引き起こすのに十分なくらい加熱され得る。前記マンドレルは、加熱ステップ後に取り除かれてもよい。
【００１４】
長軸方向への伸展性デバイスを所望するのであれば、そのときには、基板チューブには主に長軸方向に配向する湾曲した原繊維を提供しなければならない。直径方向への伸展性デバイスを所望するのであれば、そのときには、螺旋状に巻き付けられたフィルムの適用に続いて、デバイスの直径が凝縮されて（すなわち、小さくされて）、フィルムの円周方向に配向する原繊維が曲がる原因となる。その凝縮力は実質的に圧縮力である。この凝縮は、先に記載した加熱ステップステップ前に達成されても又はその最中に達成されてもよい。長軸方向と円周方向の両方に伸展性である長軸方向と円周方向の両方に配向する湾曲した原繊維を有するそのようなデバイスを作製することも可能である。
【００１５】
代替法は、原繊維によって相互接続するノードから成る微細構造を有する原繊維から成る多孔質材料を、そのノードの座屈及び折り重ねを引き起こすのに十分な量で、そのノード長の配向に対して平行な方向で材料に圧縮をかけることによって改変することを伴う。これは好ましくは、材料の巨視的に目に見えるしわを生じない様式で達成される。折り重ねられたノードの形態を固定するのに十分なくらいノードが折り畳まれた後に、加熱が加えられ得る。そのような材料はそれに続いて、十分な張力をかけることによってほぼその圧縮前の寸法に戻るまでノード長さの方向に伸展され得る。
【００１６】
Multi-stage Expandable Stent-Graftと題されたVoneshらに対する米国特許第６，３３６，９３７号では、それに続いてカテーテルバルーンによりもっと大きい直径に調整され得る自己拡張型デバイスであるステントグラフトを作製する方法を教示している。この特許の方法は本明細書中で教示した方法と異なっているが、ＵＳ６，３３６，９３７の全体を参照により本明細書中に援用する。
【図面の簡単な説明】
【００１７】
【図１】図１は、本明細書中に記載したように作製された約５ｃｍの長さのステントグラフの光学顕微鏡写真である。デバイスの長さの約半分がカテーテルバルーンによって４ｍｍの内径から６ｍｍの内径に拡張された。
【００１８】
【図２】図２は、本明細書中に記載したデバイスを作製するのに使用したＦＥＰコートしたｅＰＴＦＥフィルムのｅＰＴＦＥ側の走査電子顕微鏡写真である。
【００１９】
【図３】図３は、本明細書中に記載したデバイスを作製するのに使用したＦＥＰコートしたｅＰＴＦＥフィルムのＦＥＰコートした側の走査電子顕微鏡写真である。
【００２０】
【図４】図４は、本明細書中に記載したステントグラフトを作製するのに使用したときの、６ｍｍの内径のｅＰＴＦＥ基板チューブの管腔表面の走査電子顕微鏡写真である。
【００２１】
【図５】図５は、基板チューブに面しているＦＥＰと共に適用されるＦＥＰコートしたｅＰＴＦＥフィルムを螺旋状に巻き付けた図４のｅＰＴＦＥ基板チューブの反管腔側表面の走査電子顕微鏡写真である。
【００２２】
【図６】図６は、本明細書中に記載したステントグラフトを作製するのに使用し、続いて、ステントグラフト（半径方向への圧縮と加熱を用いた）の４ｍｍの内径に凝縮したときの、ｅＰＴＦＥ基板チューブの管腔表面の走査電子顕微鏡写真である。
【００２３】
【図７】図７は、本明細書中に記載したステントグラフトを作製するのに使用し、続いて、４ｍｍの内径に（（変則的に、例示のためだけに）熱を加えることなく半径方向への圧縮を用いて）凝縮したときの、ｅＰＴＦＥ基板チューブの反管腔側表面の走査電子顕微鏡写真であって、ＦＥＰがｅＰＴＦＥフィルムを通り抜けてそのフィルムの外面まで浸透していないことを示している。
【００２４】
【図８】図８は、本明細書中に記載したステントグラフトを作製するのに使用し、続いて、４ｍｍの内径に（（典型的な）半径方向への圧縮及び加熱の適用を用いて）凝縮したときの、ｅＰＴＦＥ基板チューブの反管腔側表面の走査電子顕微鏡写真であって、ｅＰＴＦＥフィルムを通り抜けてそのフィルムの外面までのＦＥＰの浸透を示している。
【００２５】
【図９】図９は、本明細書中に記載したステントグラフトを作製するのに使用し、続いて、４ｍｍの内径までステントグラフトを（半径方向圧縮と熱を伴う）凝縮し、今度は、６ｍｍの内径までカテーテルバルーンを用いてステントグラフトを拡張したときの、ｅＰＴＦＥ基板チューブの管腔表面の走査電子顕微鏡写真である。
【００２６】
【図１０】図１０は、図９に示したステントグラフトの反管腔側表面の走査電子顕微鏡写真である。
【００２７】
【図１１】図１１は、直径方向伸展性ｅＰＴＦＥ血管グラフトの製造に関わる基本ステップのフローチャートを記載する。
【００２８】
【図１２】図１２は、直径方向伸展性ステントグラフトの製造に使用されるホットボックスチャンバーの長軸方向の断面図である。
【００２９】
【図１３】図１３は、原繊維によって相互接続しているノードの微細構造を有するｅＰＴＦＥフィルムの走査電子顕微鏡写真である。
【００３０】
【図１４】図１４は、ノード長の向きでフィルムに圧縮を加え、そして、ノードの折り重なり（すなわち、湾曲したノード）を生じさせた後に撮影した、（図１３で）原繊維によって相互接続しているノードの微細構造を有するｅＰＴＦＥフィルムの走査電子顕微鏡写真である。
【００３１】
【図１５】図１５は、それ自体の上に折り返されている湾曲したノードの走査顕微鏡写真である。
【００３２】
【図１６】図１６は、原繊維によって相互接続しているノードの微細構造を有するｅＰＴＦＥフィルムの走査電子顕微鏡写真である、ここで、前記ノードは図１４で折り重ねられ、続いて、ノードを実質的に真っすぐにするのに十分なくらい、ノード長の向きに張力が加えられた。  発明の詳細な説明
【００３３】
先に記載したように、血管グラフトやステントグラフトなどの伸展性医療機器の製造のために、ｅＰＴＦＥフィルムはｅＰＴＦＥ基板で使用されることが好まれる。これらのｅＰＴＦＥフィルムのための（特に埋め込み型医療機器のための）好ましい破砕性コーティングはＦＥＰである。本明細書中に記載したＦＥＰコートした多孔質延伸ＰＴＦＥフィルムは以下のステップ：
ａ）多孔質ＰＴＦＥを、好ましくはＦＥＰのフィルム、或いは別の熱可塑性高分子のフィルムである別の層と接触させ；
ｂ）ステップａ）で得られた組成物を、前記熱可塑性高分子の融点を超える温度まで加熱し；
ｃ）前記熱可塑性高分子の融点を超える温度を維持しながら、ステップｂ）の加熱組成物を延伸し；そして
ｄ）ステップｃ）の生成物を冷ますこと、
を含むプロセスで作製された。
【００３４】
ＦＥＰに加えて、熱可塑性フッ素重合体を含めた他の熱可塑性重合体もまた、このコーティング膜を作るのに使用されてもよい。多孔質延伸ＰＴＦＥフィルム上のコーティングは、主に延伸の量と速度、延伸中の温度、及び延伸前の接着剤の厚さに依存して連続していても（無孔質）又は不連続であってもよい（多孔質）。コートしたフィルムは、管状基板に巻き付けるためのテープ状に容易に裁断され得る。
【００３５】
（特に別段の記載がない限り）本明細書中に記載したデバイスを構築するのに使用される不連続にＦＥＰコートされた多孔質延伸ＰＴＦＥフィルムは、約０．０２５ｍｍの厚さであった。このコートフィルムのｅＰＴＦＥ部分には、約０．６ｇ／ｃｃのかさ密度があり；選ばれたフィルムは、Bacinoに対する米国特許第５，４７６，５８９号によって教示されているように一般的に作製したｅＰＴＦＥフィルムであった。
【００３６】
以下の走査電子顕微鏡写真は、本明細書中に記載した製造例のために選ばれた材料の概説として提供される。画像は、ステントグラフトの製造における様々な段階のこれらの材料を描写しており、また、完成したステントグラフトの材料に対するその後のバルーン拡張の影響も例示している。顕微鏡写真は、下縁にラベルを付した顕微鏡写真を見るときには、例示した管状構造の長軸が水平になるように向きを合わせた。
【００３７】
図１は、本明細書中に記載したように作製された約５ｃｍの長さのステントグラフの光学顕微鏡写真である。デバイスの長さの約半分がカテーテルバルーンによって４ｍｍの内径から６ｍｍの内径に拡張された。
【００３８】
図２は、先に記載したようにＦＥＰコートしたｅＰＴＦＥフィルムを使用して、本明細書中に記載したデバイスを作製するのに使用したＦＥＰコートしたｅＰＴＦＥフィルムのｅＰＴＦＥ側の走査電子顕微鏡写真である。
【００３９】
図３は、図２に示したフィルムの走査電子顕微鏡写真であって、ＦＥＰコートしたｅＰＴＦＥフィルムの反対側の、不連続にＦＥＰコートした側を示している。
【００４０】
図４は、本明細書中に記載したステントグラフトを作製するのに使用したときの、６ｍｍの内径のｅＰＴＦＥ基板チューブの管腔表面の走査電子顕微鏡写真である。
【００４１】
図５は、基板チューブに面しているＦＥＰと共に適用されるＦＥＰコートしたｅＰＴＦＥフィルムを螺旋状に巻き付けた図４のｅＰＴＦＥ基板チューブの反管腔側表面の走査電子顕微鏡写真である。
【００４２】
図６は、本明細書中に記載したステントグラフトを作製するのに使用し、続いて、ステントグラフト（半径方向への圧縮と加熱を用いた）の４ｍｍの内径に凝縮したときの、ｅＰＴＦＥ基板チューブの管腔表面の走査電子顕微鏡写真である。
【００４３】
図７は、本明細書中に記載したステントグラフトを作製するのに使用し、続いて、４ｍｍの内径に（（変則的に、例示のためだけに）熱を加えることなく半径方向への圧縮を用いて）凝縮したときの、フィルムを巻き付けたｅＰＴＦＥ基板チューブの反管腔側表面の走査電子顕微鏡写真であって、該フィルムの湾曲した原繊維を示し、且つ、ＦＥＰがｅＰＴＦＥフィルムを通り抜けてそのフィルムの外面まで浸透していないことを示している。
【００４４】
図８は、本明細書中に記載したステントグラフトを作製するのに使用し、続いて、４ｍｍの内径に（（典型的な）半径方向への圧縮及び加熱の適用を用いて）凝縮したときの、フィルムを巻き付けたｅＰＴＦＥ基板チューブの反管腔側表面の走査電子顕微鏡写真であって、ｅＰＴＦＥフィルムを通り抜けてそのフィルムの外面までのＦＥＰの浸透を示している。
【００４５】
図９は、本明細書中に記載したステントグラフトを作製するのに使用し、続いて、４ｍｍの内径までステントグラフトを（半径方向圧縮と熱を伴う）凝縮し、今度は、６ｍｍの内径までカテーテルバルーンを用いてステントグラフトを拡張したときの、ｅＰＴＦＥ基板チューブの管腔表面の走査電子顕微鏡写真である。
【００４６】
図１０は、図９に示したステントグラフトの反管腔側表面の走査電子顕微鏡写真である。
【実施例】
【００４７】
実施例１：直径方向に調節可能な血管グラフト
次の記載は、その血管グラフトの管腔内に一時的に配置されたカテーテルバルーンの膨らみによって直径が増大され得る、直径方向伸展性血管グラフトを作製するのに使用される方法の説明である。バルーン伸展性血管グラフトの作製のために記載した方法は、バルーン伸展性ステントグラフトの作製のために以下で記載した方法と類似している。本明細書中に記載した血管グラフトに関する実施例は、４ｍｍの内径から６ｍｍの内径までの直径方向伸展性であるように作製され；より広範囲の伸展性が可能である。この製造プロセスのフローチャート概要を図１１に記載する。
【００４８】
最初に、長軸方向に押出成形及び延伸したｅＰＴＦＥチューブを得、そして、該チューブは、６ｍｍの内径、１５ｃｍの長さ、０．６ｍｍの壁厚及び約２２ミクロン（μｍ）の平均原繊維長を有していた。このチューブを、６ｍｍの外径（ＯＤ）のステンレス製マンドレルに取り付けた。そして、そのチューブに、該ｅＰＴＦＥチューブの外面に対してフィルムのＦＥＰコートした側面を用いて、先に記載したタイプの１２．７ｍｍ幅のフィルムの４層の螺旋状の巻き付けをおこなった。これにより、該フィルムの原繊維の多くが、マンドレル及びｅＰＴＦＥ基板チューブに対して実質的に円周方向に向けられた。
【００４９】
組立部品を３２０℃に設定した対流式オーブン内に２０分間入れた。これは、フィルム上のＦＥＰコーティングが溶け始めるのに十分な加熱であり、隣接しているフィルム及び下層のｅＰＴＦＥ基板チューブへのフィルムの接着をもたらし、その結果、この説明の目的の、血管グラフトが作製された。
【００５０】
次に、６ｍｍのＯＤの管状ステンレス製マンドレルを入手したが、そのマンドレルは、４ｍｍの内径（ＩＤ）と、一端のＯＤからＩＤに（マンドレルの長軸から計測して）わずかな（４°）テーパーを有していた。４ｍｍのＯＤのマンドレルを、６ｍｍのマンドレルのテーパー末端内に挿入すると、４ｍｍのマンドレルが６ｍｍのマンドレルの管腔内に擦り合わせとなる大きさであった（あるいは、調節式直径マンドレルを使用してもよい）。犠牲的薄壁であるｅＰＴＦＥ製の５ｍｍのＩＤのクッションチューブ（３０ｃｍの長さ、０．１ｍｍの壁厚、約２２ミクロン（μｍ）の平均原繊維長）を、一端が６ｍｍのマンドレルのテーパー末端を越えて４ｍｍのマンドレル上に約５ｃｍ伸びるように、６ｍｍのマンドレル上に取り付けた。次いで、前もって作製しておいた血管グラフトを、前記テーパーから約３ｃｍ戻って、クッションチューブを覆って６ｍｍのマンドレル上に取り付けた。次いで、拡張直径対格納直径の１．６：１の比を有する犠牲的ＦＥＰ収縮チューブ（Zeus Industrial Products, Inc., Orangeburg SC）の全長を、グラフトを覆って取り付けたが、その収縮チューブは、グラフトを覆うクリアランスの大きさであり、且つ、グラフトの長さよりも長い全長を有していた。マンドレル上に取り付けた様々な部品は、続いて加工された「組立部品」を含んでいる。
【００５１】
入口に約９．５ｍｍ及び出口に７．９ｍｍの対向する丸い開口部を有する約２．５ｃｍの長さの円筒形のホットボックスチャンバーを熱源（Balloon Development Station Model 210-A, Beahm Designs, Los Gatos CA）に取り付け、２４０℃に設定する。ホットボックスチャンバーの開口径は、それぞれ６及び４ｍｍのマンドレル上の組立部品の周囲にクリアランスを提供するように選ばれた。４ｍｍのマンドレルをより小さいチャンバーの端から出しながら、６ｍｍのマンドレルのテーパー末端をホットボックスチャンバーの中心に配置した。ホットボックス内の中心に入れた６ｍｍのマンドレルのテーパー末端を維持するために、６ｍｍのマンドレルの位置を固定した。
【００５２】
クッションチューブと４ｍｍのマンドレルを握り、両方を一緒にホットボックスを通して引っ張った。引っ張りは、それがテーパーを下りてゆくくらい密にＦＥＰ収縮チューブが収縮するのに適当な速度で達成された。血管グラフトと収縮チューブがチャンバーに入ると、収縮チューブが血管グラフトの外側まで潰れた。グラフトは、４ｍｍのマンドレル上までテーパーを下り、それが直径の縮小を続けられるように、テーパーによって内側を、そして収縮チューブによって外側を取り囲まれた。これが、グラフトの巨視的な折り重なりを避けながら、螺旋状に巻き付けられたフィルムの原繊維の顕微鏡的な折れ曲がりをもたらした。
【００５３】
血管グラフト組立部品及び４ｍｍのマンドレル上の熱収縮管の収縮に続いて、組立部品を２１０℃に設定した対流式オーブン内で１０分間加熱した。このステップは、湾曲した原繊維を加熱固定することを意図していた。次に、ＦＥＰ収縮管を組立部品から取り除いた。次いで、血管グラフトに、０．１３ｍｍ厚のスカイブドＰＴＦＥテープ（St. Gobain Performance Plastics, Paris, France）の犠牲層を螺旋状に重ねて巻き付け、その後、血管グラフトの末端を越えて伸びていた犠牲的なｅＰＴＦＥクッションチューブの末端を鋭利な刃物を使用して裁断した。まだ４ｍｍのマンドレル上のある組立部品を、３２０℃に設定した対流式オーブン内に１０分間入れ、ｅＰＴＦＥフィルム上のＦＥＰコーティングを溶かして、そのフィルムの湾曲した原繊維の中に、及び部分的にそれを通り抜けて流れ込ませた。
【００５４】
次いで、グラフト組立部品を４ｍｍのマンドレルから取り外し、そして、犠牲的なスカイブドＰＴＦＥ巻き付け及びクッションチューブを血管グラフトから取り外した。巻き付けられたフィルムの原繊維をそれらの湾曲した形状で保持するＦＥＰ結合のために、これにより、調製したグラフトは、内部圧力がその直径を増大するように導入されるまで４ｍｍのＩＤに維持された。グラフトを試験するために、そのカテーテルを介してバルーンインフレーターに取り付けられた６ｍｍのカテーテルバルーンをグラフト内に挿入してふくらませた。グラフトは、約７気圧のバルーン膨張圧で本来の６ｍｍの直径に戻るまで、直径を徐々に増大させた。
実施例２：自己拡張／バルーン調整可能なステントグラフト
【００５５】
後に直径が６ｍｍまで（例えば、カテーテルバルーンを用いて）伸展され得る自己拡張ニチノールワイヤーステント（螺旋状に巻き上げされた蛇行ワイヤー形態）を有する４ｍｍのカバーされたステントグラフトを、以下で記載するように作製した；このステントグラフトは、そのステントグラフトの一部が６ｍｍのＩＤまでバルーン拡張したことを示す図１で例示されている。
【００５６】
ｅＰＴＦＥチューブを入手したが、該チューブは、６ｍｍのＩＤ、約８ｃｍの長さ、約０．６ｇ／ｃｃのかさ密度、０．１ｍｍの壁厚、及び約２２ミクロン（μｍ）の平均原繊維長を有する。直径方向伸展性の血管グラフトの実施例に関して先に記載したように、このチューブを６ｍｍのＯＤのステンレス製マンドレル上に取り付け、次いで、ＦＥＰコートｅＰＴＦＥフィルムを巻き付け、そして加熱した。次いで、グラフトを６ｍｍのＯＤのステンレス製マンドレルから取り外した。先に記載したｅＰＴＦＥ製の犠牲的クッションチューブを、６ｍｍのＯＤの多孔質ステンレス製マンドレル上に取り付け、その後、フィルムを巻き付けたｅＰＴＦＥグラフトをクッションチューブ上に取り付けた。
【００５７】
螺旋状に巻いたワイヤーステントを入手し、次いで、約５ｃｍのステント長でフィルムを巻き付けられたｅＰＴＦＥチューブの全長の中心上に取り付けた。次いで、約０．０１ｍｍのＦＥＰ厚、約０．０３５ｍｍの総厚、約１．２ｇ／ｃｃのかさ密度の１ｍｍ幅のＦＥＰコートフィルムを、蛇行形態の先端が晒され続けるように、蛇行形態の幅の中心に置かれた螺旋状に巻いたワイヤーの全長にわたって巻き付けた。次いで、このフィルムの１２．７ｍｍ幅のストライプを、デバイスの各末端の周辺に円周方向に巻き付け、螺旋状ワイヤー形態の最後の３巻くらいを覆った。このフィルムはステント末端を越えて広がっていた。次いで、犠牲的スカイブドＰＴＦＥテープの重ね巻きをステントの全長にわたって施した。次いで、得られた組立部品を約３２０℃に設定した対流式オーブン内に入れた。多孔質マンドレルの管腔を真空にし、組立部品を１０分間オーブン内に残し、その後、その組立部品を取り出し、そして周囲温度くらいまで冷ました。
【００５８】
得られたグラフトを６ｍｍの多孔質マンドレルから取り外し、そしてクッションチューブをここで形成されたステントグラフトの管腔から取り出した。次に、ステントグラフトを別の６ｍｍのＯＤのステンレス製マンドレルに取り付け、そしてステントの末端を越えてはみ出しているフィルムをレーザー（Blockwise Engineering, Tempe AZ）で整えて、蛇行ワイヤーに合わせた。そして、整えたステントグラフトを６ｍｍのマンドレルから取り外した。
【００５９】
一方にテーパー末端を有し、且つ、６ｍｍのマンドレルの管腔のテーパー末端内に差し込まれた４ｍｍのＯＤのマンドレルを含む６ｍｍのマンドレルを得た（このマンドレルは先に記載された）。犠牲的ｅＰＴＦＥ製内側クッションチューブ（先にクッションチューブとも記載されている）を６ｍｍのマンドレルに取り付け、４ｍｍのマンドレル上に約５ｃｍ伸ばした。次いで、そのステントグラフトを、テーパーの始まりから約３ｃｍまで６ｍｍのマンドレルを覆っているクッションチューブの一部の上に取り付けた。
【００６０】
次いで、スカイブドＰＴＦＥテープ（St. Gobain Performance Plastics, Paris, France）の犠牲的な螺旋状の巻き付けを、ステントグラフト上に加えた。約．７５ｇ／ｃｃの密度を有する約０．２５ｍｍの厚さ、及び約３０ミクロン（μｍ）の原繊維長を有する犠牲的ｅＰＴＦＥクッションチューブを、スカイブドテープ層上に配置し、Blockwise Model Gアイリス型押し潰し機（Blockwise Engineering, Tempe AZ）を使用してステントの隙間内に押し込み、これにより下層のｅＰＴＦＥ犠牲的クッションチューブと接触するようにステントグラフトを凝縮した。約７ｍｍの拡張直径、約４ｍｍの格納直径及び約０．５ｍｍの壁厚を有する犠牲的ＦＥＰ収縮チューブ（Zeus Industrial Products, Inc., Orangeburg SC）犠牲的ｅＰＴＦＥ押し潰しチューブ上に置いた。最後に、犠牲的な７．５ｍｍのＩＤのｅＰＴＦＥ外側クッションチューブを、アッセンブリ全体の上、及び内側ｅＰＴＦＥクッションチューブの完全長に取り付けが、このクッションチューブは、ＩＤを除いて、先に記載したクッションチューブと同じである。
【００６１】
６ｍｍのマンドレルのテーパー部分を、格納前の外側クッションチューブの外径（約７．６ｍｍの直径）に対してある程度のクリアランスを提供するような入口、及び格納後の収縮チューブ上の外側クッションチューブの外径（約６．４ｍｍの直径）を収容するような出口にて開口部を有する、長さ約５．１ｃｍ、直径２．５ｃｍのホットボックスチャンバー内に挿入した。
【００６２】
図１２は、グラフト組立部品１０を６ｍｍのマンドレル１２から、さらに６ｍｍのマンドレル１２のテーパー１４（及びホットボックスチャンバー３２内のテーパー１２と漏斗３８の間；漏斗３８はこの実施例に独特である）を通り抜けて、４ｍｍのマンドレル１６上に引き出すプロセスにおいてホットボックスチャンバー３２内に挿入されたマンドレル及びグラフト組立部品１０を示すホットボックスチャンバー３２の長軸方向の断面である。漏斗３８は、６ｍｍのマンドレル末端のテーパーと同じ４°のテーパーを有する必要がある；６ｍｍのマンドレルと漏斗３８のテーパー１４の間の空間は、グラフト組立部品１０の厚さを収容するために適当でなければならない。ホットボックスチャンバー３２を、２４０℃に設定した熱源３３（Balloon Development Station Model 210-A, Beahm Designs, Los Gatos CA）に取り付けた。
【００６３】
グラフト組立部品１０を、入口３４を通して、ホットボックスチャンバー３２、チャンバー漏斗３８、及びチャンバー出口３６まで保持鉗子４２によって引っ張り、そして、乗り裁断されて、内側クッションチューブ１８及び外側クッションチューブ１９の晒された末端を４ｍｍのマンドレル１６上に引き出した。これにより、グラフト組立部品１０は、６ｍｍのマンドレル１２から、マンドレルテーパー１４（及び漏斗３８を通って）を越えて４ｍｍのマンドレル１６上まで移動した。収縮チューブ２４がチャンバー３２内に入るとき、それは押し潰しチューブ２６の外側に向かって収縮し、これにより、マンドレル１６、１２及びテーパー１４に対してグラフトがしっかりと保持され、ステントグラフト２２の管腔表面の目に見えるしわなしに、ステントグラフト２２のＩＤの４ｍｍへの減少を引き起こした。ステントグラフト２２のＦＥＰコートｅＰＴＦＥフィルム巻き付けの原繊維は、円周方向に曲げられ、ＦＥＰと混ざった。前記プロセスを、組立部品１０がホットボックス３２から完全に取り出されて、ステントグラフト２２の完全長が４ｍｍのマンドレル１６上に引き出されるまで続けた。
【００６４】
外側クッションチューブ１９を取り除き、そして残った組立部品１０を４ｍｍのマンドレル１６から取り外した。次いで、内側クッションチューブ１８を取り外した。残った組立部品１０を別の４ｍｍのマンドレル（示さない）上に配置した。組立部品をBlockwise Model Gアイリス型押し潰し機（Blockwise Engineering, Tempe AZ）内に入れた；押し潰し機の設定点は、１００℃及び１２０ｐｓｉであった。Magna-Power Electronics DC電源、モデルXR10-200（Magnapower Electronics, Flemington, NJ）に取り付けた電極をマンドレルに取り付けた。約２ボルトにて１００アンペアをマンドレル及びグラフト組立部品を流し、ｅＰＴＦＥフィルムのＦＥＰコーティングを溶かし、そしてそのフィルムの湾曲した原繊維内に流れ込ませ、少なくとも部分的に通り抜けさせた。加熱プロセスの終結に続いて、押し潰し圧力を解放し、そして組立部品を押し潰し機から取り出した。収縮チューブ及び押し潰しチューブをステントグラフトから取り除き、次に、それをマンドレルから取り外した。
【００６５】
完了した、直径方向に凝縮されたデバイスは、その管腔表面に膨張カテーテルバルーンの力をかけることによってその本来の６ｍｍの直径にも又はその中間の任意の直径にも戻すことができる。通常、約８〜９ＡＴＭの力が、その完全直径までデバイスを戻すのに必要である。
【００６６】
こうして製造したデバイスは、Cullyらに対する米国特許第６，７０２，８４５号に記載のフルート付き金属製ファンネルを通してカテーテル送達系に積み込まれて、Armstrongらに対する米国特許第６，２２４，６２７号に記載の遠隔取り外し可能なカバーリング内に挿入される。次いで、デバイスは、選択された血管位置に送達され、カバーリングからデバイスを放出することによって配置され、そして、その血管に当てはまるのに適当なようにバルーンを膨らませた。得られたデバイスは、その使用可能範囲にわたって実質的にしわを作ることがないので、臨床医が適当に血管の構造に合わせることによって血管のＩＤに特注で合わせることができる。
実施例３：長さ調節式血管グラフト
【００６７】
長さ調節式の６ｍｍの血管グラフトを、直径方向伸展性グラフトに関して先に記載した方法において長さ約２５ｃｍの血管グラフトを作製することによって製造した。次いで、そのグラフトを、６ｍｍのステンレス製マンドレル上に置き、次に、約７．５ｃｍの長さ、又はその本来の長さの約３０％まで長軸方向に圧縮した。そのプロセスにおいて、フィルムの原繊維を含めたグラフト中の原繊維は湾曲した状態になった。マンドレル上のグラフトを、３２０℃の対流式オーブン内に１０分間入れた。このプロセス中、グラフトのフィルム上のＦＥＰは、溶け、そして湾曲した原繊維の間の隙間に流れ込んだ。オーブンから取り出し、周囲温度くらいまで冷ました後に、グラフトをマンドレルから取り外した。これにより、グラフトの長さは、本来の長さより約５０％短くなった。湾曲した原繊維と混ぜられたＦＥＰは、ほぼ本来の前駆体の長さまで、張力をかけることによってそれが手動で伸展されるまで、グラフトをその短縮された長さに保持する。グラフトのある程度の短縮が観察されたが、しかしながら、グラフトは伸展後に前駆チューブの長さの少なくとも９０％を持ち続けた。
【００６８】
実施例２及び３は、長さ及び直径を調整可能であるグラフトを作製するために組み合わせられる。グラフトは、実施例２に記載のとおり最初に長さを低減すべきであり、次に実施例３のプロセスを使用して直径調整可能にすることができる。
実施例４：湾曲したノードを有する直径方向に伸展可能なチューブ
【００６９】
６ｍｍのＩＤに達する直径調節可能性を提供するために湾曲したノードを有する４ｍｍのＩＤのチューブを、約５ｇ／ｍ2の面積重量を有するｅＰＴＦＥフィルムを使用して作製した。約０．０１ｍｍの厚さ、約０．２ｇ／ｃｃのかさ密度のそのフィルムは、平均すると約８０ミクロン（μｍ）の平均原繊維長の長軸方向に配向した原繊維の微細構造、及び平均すると約２００ミクロン（μｍ）の長さの横方向に配向したノードを有する。この材料のサンプルを図１３に示す。長さ２５ｃｍ及び幅８ｃｍの、長軸方向に配向した原繊維、並びに円周方向に配向したノードを有するフィルムのサンプルを、６ｍｍのマンドレル上にタバコ巻きにし、約５層の前記フィルムを有する長さ２５ｃｍの管状巻き付け物を得た。管状巻き付け物に、幅２．５ｃｍのテープを形成するようなＫａｐｔｏｎスリットの犠牲層を放射状に重ねて巻き付けて、外側の圧縮力を提供した。そして、この管状複合体を３８０℃に１２分間加熱して、フィルムチューブを形成した。Ｋａｐｔｏｎ巻き付け物を取り除き、廃棄した。そして、得られたフィルムチューブをマンドレルから取り外した。
【００７０】
その全長の一部に６ｍｍの直径を有するマンドレルを調達し、次いで、４°（マンドレルの長軸方向から計測したテーパー）の角度でテーパーを付け、そのマンドレルの全長の残りの部分を４ｍｍの直径まで細くした。先に記載した長さ４０ｃｍ、直径５ｍｍの犠牲クッションチューブをマンドレルの直径６ｍｍの部分に取り付け、４ｍｍのマンドレル上１０ｃｍまで伸ばした。フィルムチューブを、テーパーから３ｃｍ戻った、マンドレルの６ｍｍ部分のクッションチューブ上に取り付けた。厚さ１．５ｍｍの幅１２．７ｍｍのストライプである長さ６０ｃｍの犠牲シリコーンストライプを、焼結チューブの周りに密に巻き付けた。次いで、クッションチューブをマンドレルの４ｍｍ部分に沿って握り、そしてそれを４ｍｍのマンドレル上へとテーパーを下るように巻き付けフィルムチューブを引っ張るのに使用した。そのプロセスにおいて、フィルムチューブは内側のテーパーと外側の密に巻き付けたシリコーンストライプによって封じ込められた。結果として、円周方向に配向したノードが顕微鏡的に湾曲したが、フィルムチューブの直径は６ｍｍから４ｍｍに縮小し、巨視的なしわを含むことはなかった。
【００７１】
組立部品を２１０℃の対流式オーブン内に１０分間入れ、ノードの湾曲した形態を固定し始めた。次いで、シリコーンストライプを取り除き、０．０１２ｍｍのスカイブドＰＴＦＥ（St. Gobain Performance Plastics, Paris, France）の犠牲層をフィルムチューブ上に密に巻き付けた。そのフィルムチューブを３７０℃の対流式オーブン内に５分間入れ、次いで、取り出し、そして周囲温度まで冷ました。スカイブドＰＴＦＥテープをフィルムチューブから取り除き、次に、フィルムチューブ及びクッションチューブをマンドレルから取り外し、そしてクッションチューブをフィルムチューブのＩＤから取り除いた。完成したチューブは、図１４及び１５に示したように円周方向の向きで湾曲したノードを有していた。
【００７２】
湾曲したノードを有するこうして製造したフィルムチューブを、６ｍｍのカテーテルバルーン上に配置した。そのバルーンを膨らませ、そしてフィルムチューブを本来の６ｍｍの内径に戻した。図１６に示したように、ノードはそれらの本来の、曲がっていない形態に実質的に戻った。
【００７３】
本説明の目的のために、顕微鏡写真の中央の垂直領域の全長にわたって描かれた線を横切る少なくとも１０個の一連のノードを含む倍率レベルにてノードと原繊維の微細構造を示すｅＰＴＦＥサンプルの表面の顕微鏡写真を得ることによって、平均ノード長を測定した。顕微鏡写真上で左から右に始まっている撮影された１０個の一連のノードの個々の高さを、倍率係数を考慮した縮尺を基準にしたデバイダを用いて計測することによって決定した。次いで、１０個の高さを平均して、平均ノード長を得た。
【００７４】
湾曲したノードは通常、実質的に湾曲している外観を有する、すなわち、９０度以上の角度で湾曲している。これらの原繊維は、２つ又は３つの平行したセグメントに曲げられ得る（水平方向に平らにされた文字Ｕ（例えば、図１５に類似）又は垂直方向に平らにされた文字Ｚに似ている）。より大まかには、所定のサンプル内のノードの大部分に関して、先に記載した顕微鏡写真からサンプル抽出した１０個のノードのうち少なくとも４個が約９０度以上の角度で曲げられているとき、湾曲したノードが存在している。
【００７５】
上記に説明し、下記に特許請求した教示に関することに加えて、上記に説明し、下記に特許請求した特徴の異なる組み合わせを有するデバイス及び／又は方法が考えられる。このため、記載は下記の特許請求された独立の特徴の任意の他の可能な組み合わせを有する他のデバイス及び／又は方法にも関する。
【００７６】
デバイス及び／又は方法の構造及び機能の詳細とともに、多くの特徴及び利点は、種々の変更形態を含めて、先行の説明に示されてきた。開示は例示のみであることが意図され、それ自体が網羅的であることは意図しない。添付の特許請求の範囲が表現している用語の広い一般的な意味により示される全範囲に、本発明の原理の範囲内での組み合わせを含む、部品の構造、材料、要素、構成要素、形状、サイズ及び配置の事柄に特に種々の変更がなされてよいことは当業者に明らかであろう。これらの種々の変更が添付の特許請求の範囲の精神及び範囲を逸脱しない程度まで、これらの種々の変更は包含されることが意図される。
【図１】
2018110870.tif 000003
【図２】
2018110870.tif 000004
【図３】
2018110870.tif 000005
【図４】
2018110870.tif 000006
【図５】
2018110870.tif 000007
【図６】
2018110870.tif 000008
【図７】
2018110870.tif 000009
【図８】
2018110870.tif 000010
【図９】
2018110870.tif 000011
【図１０】
2018110870.tif 000012
【図１１】
2018110870.tif 000013
【図１２】
2018110870.tif 000014
【図１３】
2018110870.tif 000015
【図１４】
2018110870.tif 000016
【図１５】
2018110870.tif 000017
【図１６】
2018110870.tif 000018
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
原繊維の多重性を含めた微細構造を有し、且つ、平均原繊維長を有する第一の材料を含む埋め込み可能な材料であって、ここで、前記原繊維の少なくとも一部は、該第一の材料と異なる材料である第二の材料によって長さが拘束されており、そして、ここで、該物品の正常使用中、原繊維の全長に対して実質的に平行な方向での物品に対する力の適用により、前記平均原繊維長が有意に増大し、そして、有意に増大した平均原繊維長が力の解除後も維持される埋め込み可能な材料。
【請求項２】
前記第一の材料が多孔質延伸ポリテトラフルオロエチレンである、請求項１に記載の埋め込み可能な材料。
【請求項３】
前記第二の材料がフッ素化エチレンプロピレンである、請求項１に記載の埋め込み可能な材料。
【請求項４】
前記第一の材料が多孔質延伸ポリテトラフルオロエチレンである、請求項３に記載の埋め込み可能な材料。
【請求項５】
前記材料が、長さ、幅及び厚みを有し、且つ、前記平均原繊維長が、該材料の全長に対して実質的に平行な方向に増大する、請求項１に記載の埋め込み可能な材料。
【請求項６】
前記材料が管状材料であり、且つ、平均原繊維長が前記管状材料の直径に対して実質的に平行な方向に増大する、請求項１に記載の埋め込み可能な材料。
【請求項７】
前記管状材料が血管グラフトである、請求項６に記載の埋め込み可能な材料。
【請求項８】
前記管状材料がステントグラフトである、請求項６に記載の埋め込み可能な材料。
【請求項９】
前記管状材料が直径で最大約５０％伸展し得る、請求項６に記載の埋め込み可能な材料。
【請求項１０】
前記材料が管状材料であり、且つ、平均原繊維長が前記管状材料の直径に対して実質的に平行な方向に増大する、請求項１に記載の埋め込み可能な材料。
【請求項１１】
前記管状材料が血管グラフトである、請求項１０に記載の埋め込み可能な材料。
【請求項１２】
前記管状材料が長さで最大約５０％伸展性である、請求項１１に記載の埋め込み可能な材料。
【請求項１３】
前記材料がシートの形態である、請求項１に記載の埋め込み可能な材料。
【請求項１４】
前記材料が少なくとも２つの方向に伸展するように構成されている、請求項１に記載の埋め込み可能な材料。
【請求項１５】
前記材料が管状血管グラフトであり、且つ、前記の少なくとも２つの方向が長さ方向と直径方向である、請求項１４に記載の埋め込み可能な材料。
【請求項１６】
伸展性の埋め込み可能な物品を製造する方法であって：
実質的に円周方向に配向する原繊維を有し、且つ、原繊維を含んでいる表面に供されるコーティングを有する伸展性の埋め込み可能な物品を提供する工程；
該伸展性の埋め込み可能な物品の直径を縮小して、原繊維の折れ曲がりを引き起こす工程；そして
縮小された直径の伸展性の埋め込み可能な物品を加熱する工程であって、前記コーティングが原繊維を湾曲した形状に拘束する工程、
を含む方法。
【請求項１７】
前記物品がステントグラフトである、請求項１６に記載の方法。
【請求項１８】
前記物品が血管グラフトである、請求項１６に記載の方法。
【請求項１９】
原繊維によって相互に連結されたノードの微細構造を含み、前記ノードが配向の第一の方向を有し、且つ、前記原繊維が配向の第一の方向と異なる配向の第二の方向を有する埋め込み可能な材料であって、ここで、前記ノードの少なくとも４０％が、拡大下において、実質的に湾曲しているように見える埋め込み可能な材料。
【請求項２０】
前記ノードの少なくとも５０％が、拡大下において、実質的に湾曲しているように見える、請求項１９に記載の埋め込み可能な材料。
【請求項２１】
前記ノードの少なくとも６０％が、拡大下において、実質的に湾曲しているように見える、請求項１９に記載の埋め込み可能な材料。
【請求項２２】
前記ノードの少なくとも８０％が、拡大下において、実質的に湾曲しているように見える、請求項１９に記載の埋め込み可能な材料。
【請求項２３】
前記材料が、第一の方向に対して実質的に平行な方向で材料に加えられる張力の適用によって第一の方向において不変的に伸展性である、請求項１９に記載の埋め込み可能な材料。
【請求項２４】
前記材料が管状である、請求項１９に記載の埋め込み可能な材料。
【請求項２５】
前記材料がシートである、請求項１９に記載の埋め込み可能な材料。
【請求項２６】
前記材料が第一の方向で計測される材料の長さを少なくとも約２０％を超える伸展性である、請求項１９に記載の埋め込み可能な材料。
【請求項２７】
前記材料が第一の方向で計測される材料の長さを少なくとも約３０％を超える伸展性である、請求項１９に記載の埋め込み可能な材料。
【請求項２８】
前記材料が第一の方向で計測される材料の長さを少なくとも約４０％を超える伸展性である、請求項１９に記載の埋め込み可能な材料。
【請求項２９】
原繊維によって相互に連結されたノードの微細構造を含む埋め込み可能な材料を製造する方法であって、前記ノードは配向の第一の方向を有し、且つ、前記原繊維は配向の第一の方向と異なる配向の第二の方向を有し、ここで、前記ノードの少なくとも４０％が、拡大下において、実質的に湾曲しているように見え、前記方法は第一の方向で材料に圧縮を加えることを含む、方法。
【請求項３０】
湾曲したノードを有するチューブを製造する方法であって：
円周方向に主に配向するノードを有するフィルムからチューブを提供する工程；
チューブの直径を縮小し、これによってノードを湾曲させる工程；及び
直径が縮小したチューブを加熱する工程、
を含む方法。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
原繊維の多重性を含めた微細構造を有し、且つ、平均原繊維長を有する第一の材料を含む埋め込み可能な材料であって、ここで、前記原繊維の少なくとも一部は、該第一の材料と異なる材料である第二の材料によって長さが拘束されており、そして、ここで、該物品の正常使用中、原繊維の全長に対して実質的に平行な方向での物品に対する力の適用により、前記平均原繊維長が有意に増大し、そして、有意に増大した平均原繊維長が力の解除後も維持される埋め込み可能な材料。
【請求項２】
前記第一の材料が多孔質延伸ポリテトラフルオロエチレンである、請求項１に記載の埋め込み可能な材料。
【請求項３】
前記第二の材料がフッ素化エチレンプロピレンである、請求項１に記載の埋め込み可能な材料。
【請求項４】
前記第一の材料が多孔質延伸ポリテトラフルオロエチレンである、請求項３に記載の埋め込み可能な材料。
【請求項５】
前記材料が、長さ、幅及び厚みを有し、且つ、前記平均原繊維長が、該材料の全長に対して実質的に平行な方向に増大する、請求項１に記載の埋め込み可能な材料。
【請求項６】
前記材料が管状材料であり、且つ、平均原繊維長が前記管状材料の直径に対して実質的に平行な方向に増大する、請求項１に記載の埋め込み可能な材料。
【請求項７】
前記管状材料が血管グラフトである、請求項６に記載の埋め込み可能な材料。
【請求項８】
前記管状材料がステントグラフトである、請求項６に記載の埋め込み可能な材料。
【請求項９】
前記管状材料が直径で最大約５０％伸展し得る、請求項６に記載の埋め込み可能な材料。
【請求項１０】
前記材料が管状材料であり、且つ、平均原繊維長が前記管状材料の直径に対して実質的に平行な方向に増大する、請求項１に記載の埋め込み可能な材料。
【請求項１１】
前記管状材料が血管グラフトである、請求項１０に記載の埋め込み可能な材料。
【請求項１２】
前記管状材料が長さで最大約５０％伸展性である、請求項１１に記載の埋め込み可能な材料。
【請求項１３】
前記材料がシートの形態である、請求項１に記載の埋め込み可能な材料。
【請求項１４】
前記材料が少なくとも２つの方向に伸展するように構成されている、請求項１に記載の埋め込み可能な材料。
【請求項１５】
前記材料が管状血管グラフトであり、且つ、前記の少なくとも２つの方向が長さ方向と直径方向である、請求項１４に記載の埋め込み可能な材料。
【請求項１６】
伸展性の埋め込み可能な物品を製造する方法であって：
実質的に円周方向に配向する原繊維を有し、且つ、原繊維を含んでいる表面に供されるコーティングを有する伸展性の埋め込み可能な物品を提供する工程；
該伸展性の埋め込み可能な物品の直径を縮小して、原繊維の折れ曲がりを引き起こす工程；そして
前記コーティングが原繊維を湾曲した形状に拘束するように、縮小された直径の伸展性の埋め込み可能な物品を処理する工程、
を含む方法。
【請求項１７】
前記物品がステントグラフトである、請求項１６に記載の方法。
【請求項１８】
前記物品が血管グラフトである、請求項１６に記載の方法。
【請求項１９】
原繊維によって相互に連結されたノードの微細構造を含み、前記ノードが配向の第一の方向を有し、且つ、前記原繊維が配向の第一の方向と異なる配向の第二の方向を有する埋め込み可能な材料であって、ここで、前記ノードの少なくとも４０％が、拡大下において、実質的に湾曲しているように見える埋め込み可能な材料。
【請求項２０】
前記ノードの少なくとも５０％が、拡大下において、実質的に湾曲しているように見える、請求項１９に記載の埋め込み可能な材料。
【請求項２１】
前記ノードの少なくとも６０％が、拡大下において、実質的に湾曲しているように見える、請求項１９に記載の埋め込み可能な材料。
【請求項２２】
前記ノードの少なくとも８０％が、拡大下において、実質的に湾曲しているように見える、請求項１９に記載の埋め込み可能な材料。
【請求項２３】
前記材料が、第一の方向に対して実質的に平行な方向で材料に加えられる張力の適用によって第一の方向において不変的に伸展性である、請求項１９に記載の埋め込み可能な材料。
【請求項２４】
前記材料が管状である、請求項１９に記載の埋め込み可能な材料。
【請求項２５】
前記材料がシートである、請求項１９に記載の埋め込み可能な材料。
【請求項２６】
前記材料が第一の方向で計測される材料の長さを少なくとも約２０％を超える伸展性である、請求項１９に記載の埋め込み可能な材料。
【請求項２７】
前記材料が第一の方向で計測される材料の長さを少なくとも約３０％を超える伸展性である、請求項１９に記載の埋め込み可能な材料。
【請求項２８】
前記材料が第一の方向で計測される材料の長さを少なくとも約４０％を超える伸展性である、請求項１９に記載の埋め込み可能な材料。
【請求項２９】
原繊維によって相互に連結されたノードの微細構造を含む埋め込み可能な材料を製造する方法であって、前記ノードは配向の第一の方向を有し、且つ、前記原繊維は配向の第一の方向と異なる配向の第二の方向を有し、ここで、前記ノードの少なくとも４０％が、拡大下において、実質的に湾曲しているように見え、前記方法は第一の方向で材料に圧縮を加えることを含む、方法。
【請求項３０】
湾曲したノードを有するチューブを製造する方法であって：
円周方向に主に配向するノードを有するフィルムからチューブを提供する工程；
チューブの直径を縮小し、これによってノードを湾曲させる工程；及び
直径が縮小したチューブを加熱する工程、
を含む方法。
【外国語明細書】
2018110870000001.pdf